(57)【要約】【課題】大幅なコストダウンにより安価に製作できるようにするとともに、自然環境保護に寄与する。【解決手段】厚紙Ｐをパッド生地２として使用し、このパッド生地２の上面２ｕを、１００重量パーセントの水性ニスに対して２〜３０重量パーセントのシリコーンオイルを配合したコーティングニス３によりコーティングするとともに、パッド生地２の下面２ｄを、ラテックス成分を含む糊剤４によりコーティングする。この場合、パッド生地２の上面２ｕを印刷面Ｓとし、この印刷面Ｓをコーティングニス３によりコーティングできるとともに、コーティングニス３は、印刷面Ｓにオフセット印刷できる。【選択図】図１
2005011143.tif 000002
【特許請求の範囲】
【請求項１】
厚紙をパッド生地として使用し、前記パッド生地の上面を、１００重量パーセントの水性ニスに対して２〜３０重量パーセントのシリコーンオイルを配合したコーティングニスによりコーティングするとともに、前記パッド生地の下面を、ラテックス成分を含む糊剤によりコーティングしたことを特徴とするマウスパッド。
【請求項２】
前記パッド生地の上面を印刷面とし、この印刷面を前記コーティングニスによりコーティングすることを特徴とする請求項１記載のマウスパッド。
【請求項３】
前記コーティングニスは、前記印刷面にオフセット印刷することを特徴とする請求項１記載のマウスパッド。
【発明の詳細な説明】
【０００１】
【発明の属する技術分野】
本発明は、マウスを載せて操作する際に使用するマウスパッドに関する。
【０００２】
【従来の技術】
従来、コンピュータの入力装置であるマウスを操作する際に使用するマウスパッドは、各種知られているが、そのほとんどは基本素材に樹脂を用いたものである。例えば、特開平１１−２３２０３１号公報で開示されるマウスパッドは、机の上に載置される樹脂製の第１のフィルム層と、マウスが動かされる樹脂製の透明の第２のフィルム層と、中間層とから構成され、第１のフィルム層の机に接する面に、自着性を持たせるとともに、中間層の表面に文字を印刷し、かつ第２のフィルム層の表面にエンボス加工による詳細な凹凸を設けている。
【特許文献１】
特開平１１−２３２０３１号公報
【０００３】
【発明が解決しようとする課題】
しかし、上述した樹脂製のマウスパッドをはじめ従来のマウスパッドは、次のような解決すべき課題が存在した。
【０００４】
第一に、樹脂を用いるため、素材に伴う材料コスト及び製造コストが高くなるとともに、紙のような印刷や糊付ができないため、結局、一枚当たりの単価が高くなる。
【０００５】
第二に、樹脂の使用は、廃棄する際に不燃ゴミになったり或いは焼却する際には大量の二酸化炭素や有害ガスの発生原因になるなど、自然環境保護の側面からも好ましいものではない。
【０００６】
本発明は、このような従来の技術に存在する課題を解決したものであり、大幅なコストダウンにより安価に製作できるとともに、自然環境保護にも寄与できるマウスパッドの提供を目的とする。
【０００７】
【課題を解決するための手段及び実施の形態】
本発明に係るマウスパッド１は、厚紙Ｐをパッド生地２として使用し、このパッド生地２の上面２ｕを、１００重量パーセントの水性ニスに対して２〜３０重量パーセントのシリコーンオイルを配合したコーティングニス３によりコーティングするとともに、パッド生地２の下面２ｄを、ラテックス成分を含む糊剤４によりコーティングしたことを特徴とする。
【０００８】
この場合、好適な実施の形態により、パッド生地２の上面２ｕを印刷面Ｓとし、この印刷面Ｓをコーティングニス３によりコーティングすることができるとともに、コーティングニス３は、印刷面Ｓにオフセット印刷することができる。
【０００９】
【実施例】
次に、本発明の好適な実施例に係るマウスパッド１について、図１〜図３を参照して詳細に説明する。
【００１０】
まず、パッド生地２として使用する厚さが０．５〔ｍｍ〕前後の厚紙Ｐを用意する。この厚紙Ｐは、一般的な厚紙で足り、表面処理を施すなどの特殊性は不要である。
【００１１】
そして、パッド生地２の上面２ｕに対して、模様，写真，文字等の必要な印刷を行うことにより、印刷面Ｓとする。この場合、パッド生地２は紙製であるため、通常のインクを用いて紙印刷と同様に印刷することができる。
【００１２】
さらに、印刷面Ｓとしたパッド生地２の上面２ｕは、コーティングニス３によりコーティングする。このコーティングニス３は、１００重量パーセントの水性ニスに対して、５重量パーセントのシリコーンオイルを配合したものを使用する。具体的には、水性ニス１〔ｋｇ〕に対してシリコーンオイル５０〔ｇ〕を配合し、十分に混練したものを使用する。これにより、ノリ状のコーティングニス３を得ることができ、通常のインクと同様にオフセット印刷機で使用できる。シリコーンオイルの配合量（配合比）は、５重量パーセントに選定することにより、最も好ましい効果を得れるが、必要に応じて、印刷面Ｓの印刷面積等を考慮し、２〜３０重量パーセントの範囲で変更することができる。
【００１３】
この場合、水性ニスは、合成樹脂を３０〜５０重量パーセント，乾性油を１０〜３０パーセント及び高沸点石油系溶剤を３０〜５０重量パーセント配合したものであり、透明なものを用いる。本実施例に使用する水性ニス自体は、特殊なものではなく、公知の印刷用水性ニスを用いることができる。また、シリコーンオイルは、透明な変性シリコーンオイルを用いる。なお、光沢タイプの水性ニスを使用することにより、光沢のあるコーティングニス３を得ることができるとともに、艶消タイプの水性ニスを使用することにより、艶消のコーティングニス３を得ることができる。
【００１４】
一方、コーティングニス３は、一般的なオフセット印刷機を使用し、オフセット印刷によりコーティングすることができる。具体的には、印刷面Ｓを有するパッド生地２を、圧胴とブランケット胴に挟んで搬送するとともに、版胴に均一に付着させたコーティングニス３を、ブランケット胴に一次転写し、さらに、印刷面Ｓに二次転写して、印刷面Ｓの全面にオフセット印刷する。図２は、印刷面Ｓにコーティングニス３を印刷したものであり、Ｓは印刷面、ｉはインクを示す。なお、必要により、印刷面Ｓの一部にコーティングニス３の無印刷部を設定し、例えば、書込部を設けることができる。これにより、書込部は、コーティングニス３が付着しないため、鉛筆等による一般的な紙書が可能になる。
【００１５】
なお、図３には、コーティングニス３によりコーティングを行ったパッド生地２（試験紙）に対して、耐水性試験，耐油性試験及び耐摩擦性試験を行った結果を示す。
【００１６】
耐水性試験は、１５〔℃〕の環境下で、試験紙の上に、２〔ｃｃ〕の水道水をスポイトにより滴下するとともに、５分後に、表面に残った水道水を、吸取紙により完全に除去した後の印刷面を観察した。この結果、全く処理しない試験紙（未処理試験紙）と水性ニスのみでコーティングした従来の試験紙（従来試験紙）では、いずれも滴下範囲に痕跡（染跡）が認められた。これに対して、本実施例に係る光沢のあるコーティングニス３によりコーティングした試験紙（光沢試験紙）は、痕跡が全く認められなかった。また、本実施例に係る艶消のあるコーティングニス３によりコーティングした試験紙（艶消試験紙）は、滴下範囲に痕跡が認められたが、未処理試験紙と従来試験紙に対して痕跡の大きさは２／３程度であった。
【００１７】
耐油性試験も、基本的には耐水性試験に準じて行った。即ち、１５〔℃〕の環境下で、試験紙の上に、２〔ｃｃ〕の一般的な機械油をスポイトにより滴下するとともに、５分後に、表面に残った機械油を、吸取紙により完全に除去した後の印刷面を観察した。この結果、未処理試験紙では、滴下範囲よりも広がった痕跡（面積で滴下範囲の４〜５倍）が認められた。また、従来試験紙では、斑点状の痕跡が認められた。これに対して、光沢試験紙及び艶消試験紙は、いずれも痕跡は全く認められなかった。
【００１８】
耐摩擦性試験は、二枚の試験紙の印刷面を対面させて重ね、固定された平坦面の上に載せるとともに、さらに、重ねた試験紙の上に平坦面を有する４〔ｋｇ〕の重りを載せ、この状態で、上側の試験紙を水平方向へ１０〔ｃｍ〕のストロークにより５往復させた後の印刷面を観察した。この結果、未処理試験紙では、下地の紙剥と印刷面の擦り傷が広範囲に認められた。また、従来試験紙では、未処理試験紙ほどではないが、下地の紙剥と印刷面の擦り傷が認められた。これに対して、光沢試験紙では、下地の紙剥と印刷面の擦り傷は認められなかった。また、艶消試験紙では、下地の紙剥と印刷面の擦り傷は認められたものの、その範囲は僅かであった。
【００１９】
このように、コーティングニス３によるコーティング面を、マウスパッド１として使用する場合であっても、十分な耐水性，耐油性及び耐摩擦性等の物理的特性を確保でき、もって、印刷面の下地剥離や擦傷発生に対する十分な防止効果を得ることができる。しかも、コーティングは、水性ニスのみをコーティングする従来の印刷方法と同様の処理工程により、極めて容易かつ低コストに実施することができる。具体的には、薄いＰＰフィルムによりコーティングする場合に比べて、１／４程度のコストとなる。
【００２０】
他方、パッド生地２の下面２ｄは、ラテックス成分を含む糊剤４をコーティング（塗布）する。ラテックス成分を含む糊剤４としては、例えば、有限会社プラネット化学研究所製の商品名「瞬間糊ＭＦ」を用いることができる。この商品は、天然ゴム（生ゴム）の原料であるラテックスを６０〔％〕、水分を３０〔％〕、添加剤を１０〔％〕程度含んでおり、糊同士は接着剤として強固に接着するが、本実施例のように、パッド生地２の下面２ｄをコーティングし、乾燥させた後に使用した場合には、下面２ｄの摩擦係数を非常に大きくすることができ、机面等に敷いた場合、机面等の状態に拘わらずズレることはほとんどない。
【００２１】
そして、このようにして上面２ｕ及び下面２ｄがコーティングされたパッド生地２を、必要なマウスパッド形状、例えば、図１に示すような矩形のマウスパッド形状にカッティングすることにより、図１に示すマウスパッド１を得ることができる。なお、Ｍは、マウスパッド１の上に乗せたマウスを示す。よって、このような本実施例に係るマウスパッド１によれば、基本素材（パッド生地２）として、厚紙Ｐを使用したため、大幅なコストダウンを図ることができ、安価なマウスパッド１を提供できるとともに、樹脂（プラスチック）を使用しないため自然環境保護にも寄与できる。
【００２２】
以上、実施例について詳細に説明したが、本発明はこのような実施例に限定されるものではなく、細部の手法，材料，数値等において、本発明の要旨を逸脱しない範囲で任意に変更，追加，削除することができる。
【００２３】
【発明の効果】
このように、本発明に係るマウスパッドは、厚紙をパッド生地として使用し、パッド生地の上面を、１００重量パーセントの水性ニスに対して２〜３０重量パーセントのシリコーンオイルを配合したコーティングニスによりコーティングするとともに、パッド生地の下面を、ラテックス成分を含む糊剤によりコーティングしたため、次のような顕著な効果を奏する。
【００２４】
（１）  基本素材（パッド生地）として、厚紙を使用したため、大幅なコストダウンを図ることができ、安価なマウスパッド１を提供できるとともに、樹脂（プラスチック）を使用しないため自然環境保護にも寄与できる。
【００２５】
（２）  マウスパッドとして使用した場合、十分な耐水性，耐油性及び耐摩擦性等の物理的特性を確保でき、もって、印刷した際における印刷面の下地剥離や擦傷発生に対する十分な防止効果を得ることができる。
【図面の簡単な説明】
【図１】本発明の好適な実施例に係るマウスパッドの斜視図、
【図２】同マウスパッドの模式的断面図、
【図３】同マウスパッドに用いるパッド生地にコーティングニスをコーティングした試験紙の試験結果を示す表、
【符号の説明】
１    マウスパッド
２    パッド生地
２ｕ  パッド生地の上面
２ｄ  パッド生地の下面
３    コーティングニス
４    糊剤
Ｐ    厚紙
Ｓ    印刷面
【図１】
2005011143.tif 000003
【図２】
2005011143.tif 000004
【図３】
2005011143.tif 000005